СПОСОБ ПОЛУЧЕНИЯ ОКСИДНОЙ НАНОКЕРАМИКИ НА ОСНОВЕ ЭГИРИНА

1. Способ получения оксидной нанокерамики на основе эгирина, включающий формование микрошариков путем обработки исходного сырья в плазменном потоке до получения сфероидизированных частиц, отличающийся тем, что получение микроструктурированного вещества происходит при введении в шихту микрошариков на основе эгирина при температуре пластической деформации в диапазоне от 950°С до 1300°С путем спекания в муфельной печи с порошком эгирина, при этом микрошарики характеризуются размером до 200 мкм с массой от 50% до 100% от общего состава оксидов в пористой матрице и наноструктурой поверхности (чистотой поверхности) от 10 нм до 40 нм.
2. Способ по п.1, отличающийся тем, что в качестве наполнителя к микрошарикам используют стеклопорошок, гранат, титаномагнезит, сфен или иные оксиды, карбиды, нитриды в виде порошка с аналогичной дисперсностью.
3. Способ по п.1, отличающийся тем, что в качестве наполнителя к микрошарикам эгирина используют микрошарики оксидов.
4. Способ по п.1, отличающийся тем, что в качестве наполнителя к микрошарикам используют армирующие нити, сетки, ткани из материалов, устойчивых к спеканию.
5. Способ по п.1, отличающийся тем, что в зависимости от выбранной температуры пластической деформации от 950°С до 1300°С получаемое изделие меняет свой цвет.
6. Способ по п.1, отличающийся тем, что при пропитке смазочным материалом (до 30%) получаемый продукт имеет высокую твердость (до 25%).